(57)【要約】【課題】  ラインアンドスペース（以下Ｌ／Ｓ）１０／１０μm以上のパターンが形成可能であり、かつ、高温試験、低温試験、恒温恒湿試験、及び熱衝撃試験において、形成した構造体の変形がなく、視野角拡大効果を維持することが可能な視野角拡大パターン形成材料と、その視野角拡大パターンの形成方法及びそれに用いる感光性エレメントを提供する。【解決手段】  （Ａ）成分：バインダーポリマー、（Ｂ）成分：光重合性化合物、（Ｃ）成分：光重合開始剤、及び（Ｄ）成分：メルカプト基含有水素供与体を含み、前記（Ｂ）成分の光重合性化合物が、（Ｂ-１）エチレン性不飽和基を３つ以上有する化合物と、（Ｂ-２）ビスフェノールＡ骨格を有するジ（メタ）アクリレート化合物を含む、視野角拡大パターン形成材料。【選択図】  図２
2015152676.tif 000002
【特許請求の範囲】
【請求項１】
（Ａ）成分：バインダーポリマー、
（Ｂ）成分：光重合性化合物、
（Ｃ）成分：光重合開始剤、及び
（Ｄ）成分：メルカプト基含有水素供与体を含み、
前記（Ｂ）成分の光重合性化合物が、（Ｂ-１）エチレン性不飽和基を３つ以上有する化合物と、（Ｂ-２）ビスフェノールＡ骨格を有するジ（メタ）アクリレート化合物を含む視野角拡大パターン形成材料。
【請求項２】
前記（Ｂ-１）のエチレン性不飽和基を３つ以上有する化合物が、下記一般式（Ｉ）で示される化合物を含む請求項１に記載の視野角拡大パターン形成材料。
【化１】
2015152676.tif 000009
（一般式（Ｉ）中、Ｘ１〜Ｘ４は、水酸基、下記一般式（II）、又は下記一般式（III）のいずれかで表される基である。ただし、Ｘ１〜Ｘ４のうち３つ以上は下記一般式（II）又は下記一般式（III）のいずれかで表される基である。）
【化２】
2015152676.tif 000010
（一般式（II）、（III）中、Ｘはエチレン基、プロピレン基又はブチレン基であり、ｎは１〜１０であり、Ｒ１は水素原子又はメチル基である。）
【請求項３】
前記（Ｂ-２）のビスフェノールＡ骨格を有するジ（メタ）アクリレート化合物が、下記一般式（IV）で示される化合物を含む請求項１又は２に記載の視野角拡大パターン形成材料。
【化３】
2015152676.tif 000011
(一般式（IV）中、Ｙは、エチレン基、プロピレン基又はブチレン基であり、Ｒ１は水素原子又はメチル基であり、ｐ＋ｑは２〜４０である。)
【請求項４】
前記（Ｃ）成分の光重合開始剤が、２，４，５−トリアリールイミダゾール二量体を含む請求項１〜３のいずれか一項に記載の視野角拡大パターン形成材料。
【請求項５】
前記（Ｄ）成分のメルカプト基含有水素供与体が、メルカプトベンゾオキサゾール、メルカプトベンゾイミダゾール及びメルカプトベンゾトリアゾールからなる群より選択される少なくとも一種を含む請求項１〜４のいずれか一項に記載の視野角拡大パターン形成材料。
【請求項６】
さらに（Ｅ）成分：増感剤を含む請求項１〜５のいずれか一項に記載の視野角拡大パターン形成材料。
【請求項７】
前記（Ｅ）成分の増感剤が、ピラゾリン化合物を含む請求項６に記載の視野角拡大パターン形成材料。
【請求項８】
前記（Ａ）成分のバインダーポリマーが、（メタ）アクリル酸に基づく構造単位、（メタ）アクリル酸ベンジルに基づく構造単位及びスチレン又はスチレン誘導体に基づく構造単位を有する請求項１〜７のいずれか一項に記載の視野角拡大パターン形成材料。
【請求項９】
支持体と、前記支持体上に請求項１〜８のいずれか一項に記載の視野角拡大パターン形成材料を含む感光性樹脂組成物層と、を備える感光性エレメント。
【請求項１０】
前記感光性樹脂組成物層の膜厚が、１０〜５０μｍである請求項９に記載の感光性エレメント。
【請求項１１】
請求項１〜８のいずれか一項に記載の視野角拡大パターン形成材料を含む感光性樹脂組成物層を基板上に積層する工程と、前記感光性樹脂組成物層の所定部分に活性光線を照射して露光部を光硬化せしめる露光工程と、前記露光部以外の部分を除去して光硬化物パターンを形成する現像工程とを有する視野角拡大パターンの形成方法。
【請求項１２】
前記現像工程の後に、前記光硬化物パターンを、５００〜５００００（ｍＪ／ｃｍ２）の露光量で後露光処理して硬化せしめる後露光工程をさらに有する請求項１１に記載の視野角拡大パターンの形成方法。
【発明の詳細な説明】
【技術分野】
【０００１】
本発明は、視野角拡大パターン形成材料に関する。より具体的には、液晶表示装置に使用される視野角拡大フィルム用材料としての感光性樹脂組成物及びそれを用いた感光性エレメントに関する。
【背景技術】
【０００２】
液晶ディスプレイの中でも、比較的製造コストの低いＴＮ（Ｔｗｉｓｔｅｄ  Ｎｅｍａｔｉｃ）型ＬＣＤは、斜め方向から見た場合のコントラストの低下や色相の変化といった視野角特性が狭いという課題を有している。それらを改善するための方法として、セルローストリアセテートフィルム等の視野角拡大フィルムが用いられている。
図１に一般的な液晶モジュールの構造を示す。視野角拡大効果を有する構造体１３は、一般に、カラーフィルタ１２の上に用いられる。
【０００３】
ところで、従来使用されているセルローストリアセテートフィルムは大変高価なため、視野角拡大効果を有する構造体１３を感光性樹脂組成物を用いて低コストで形成する方法が提案されている。例えば、特許文献１には、構造体１３を逆テーパー形状にパターン化することで、液晶層からの光の偏りを補正して色の反転を改善し、視野角拡大効果を示す（図２参照）。
【先行技術文献】
【特許文献】
【０００４】
【特許文献１】国際公開第２０１３／１１１６７４号
【発明の概要】
【発明が解決しようとする課題】
【０００５】
従来の透明な感光性樹脂組成物は、高解像度のパターンを形成可能であっても、高温試験、低温試験、恒温恒湿試験、及び熱衝撃試験等において、作製したパターン形状に微々たる変形が発生し、初期に示した視野角拡大効果が損なわれるという改善点があった。
【０００６】
本発明は、上記問題に鑑みてなされたものであり、ラインアンドスペース(以下Ｌ／Ｓ)１０／１０μm以上の高解像度のパターンが形成可能であり、かつ、高温試験、低温試験、恒温恒湿試験、及び熱衝撃試験において、形成した構造体の変形がなく、視野角拡大効果を維持することが可能な視野角拡大パターン形成材料と、その視野角拡大パターンの形成方法及びそれに用いる感光性エレメントを提供することを目的とする。
【課題を解決するための手段】
【０００７】
本発明は以下の具体的態様に関する。
＜１＞（Ａ）成分：バインダーポリマー、
（Ｂ）成分：光重合性化合物、
（Ｃ）成分：光重合開始剤、及び
（Ｄ）成分：メルカプト基含有水素供与体を含み、
前記（Ｂ）成分の光重合性化合物が、（Ｂ-１）エチレン性不飽和基を３つ以上有する化合物と、（Ｂ-２）ビスフェノールＡ骨格を有するジ（メタ）アクリレート化合物を含む、視野角拡大パターン形成材料。
＜２＞  前記（Ｂ-１）のエチレン性不飽和基を３つ以上有する化合物が、下記一般式（Ｉ）で示される化合物を含む、＜１＞に記載の視野角拡大パターン形成材料。
【０００８】
【化１】
2015152676.tif 000003
（一般式（Ｉ）中、Ｘ１〜Ｘ４は、水酸基、下記一般式（II）、又は下記一般式（III）のいずれかで表される基である。ただし、Ｘ１〜Ｘ４のうち３つ以上は下記一般式（II）又は下記一般式（III）のいずれかで表される基である。）
【０００９】
【化２】
2015152676.tif 000004
（一般式（II）、（III）中、Ｘはエチレン基、プロピレン基又はブチレン基であり、ｎは１〜１０であり、Ｒ１は水素原子又はメチル基である。）
＜３＞  前記（Ｂ-２）のビスフェノールＡ骨格を有するジ（メタ）アクリレート化合物が、下記一般式（IV）で示される化合物を含む＜１＞又は＜２＞に記載の視野角拡大パターン形成材料。
【００１０】
【化３】
2015152676.tif 000005
(一般式（IV）中、Ｙは、エチレン基、プロピレン基又はブチレン基であり、Ｒ１は水素原子又はメチル基であり、ｐ＋ｑは２〜３０である。)
＜４＞前記（Ｃ）成分の光重合開始剤が、２，４，５−トリアリールイミダゾール二量体を含む＜１＞〜＜３＞のいずれか一項に記載の視野角拡大パターン形成材料。
＜５＞前記（Ｄ）成分のメルカプト基含有水素供与体が、メルカプトベンゾオキサゾール、メルカプトベンゾイミダゾール及びメルカプトベンゾトリアゾールからなる群より選択される少なくとも一種を含む＜１＞〜＜４＞のいずれか一項に記載の視野角拡大パターン形成材料。
＜６＞さらに（Ｅ）成分：増感剤を含む＜１＞〜＜５＞のいずれか一項に記載の視野角拡大パターン形成材料。
＜７＞前記（Ｅ）成分の増感剤が、ピラゾリン化合物を含む＜６＞に記載の視野角拡大パターン形成材料。
＜８＞前記（Ａ）成分のバインダーポリマーが、（メタ）アクリル酸に基づく構造単位、（メタ）アクリル酸ベンジルに基づく構造単位及びスチレン又はスチレン誘導体に基づく構造単位を有する＜１＞〜＜７＞のいずれか一項に記載の視野角拡大パターン形成材料。
＜９＞支持体と、前記支持体上に＜１＞〜＜８＞のいずれか一項に記載の視野角拡大パターン形成材料を含む感光性樹脂組成物層とを備える感光性エレメント。
＜１０＞前記感光性樹脂組成物層の膜厚が、１０〜５０μｍである＜９＞に記載の感光性エレメント。
＜１１＞＜１＞〜＜８＞のいずれか一項に記載の視野角拡大パターン形成材料を含む感光性樹脂組成物層を基板上に積層する工程と、前記感光性樹脂組成物層の所定部分に活性光線を照射して露光部を光硬化せしめる露光工程と、前記露光部以外の部分を除去して光硬化物パターンを形成する現像工程と、を有する視野角拡大パターンの形成方法。
＜１２＞前記現像工程の後に、前記光硬化物パターンを、５００〜５００００（ｍＪ／ｃｍ２）の露光量で後露光処理して硬化せしめる後露光工程をさらに有する＜１１＞に記載の視野角拡大パターンの形成方法。
【発明の効果】
【００１１】
本発明の視野角拡大パターン形成材料は上記構成を有することにより、Ｌ／Ｓ＝１０／１０μm以上のパターンが形成可能であり、かつ、高温試験、恒温恒湿試験及び熱衝撃試験において、形成した構造体の変形がなく、視野角拡大効果を維持したパターンを形成することができる。
【図面の簡単な説明】
【００１２】
【図１】図２の視野角拡大パターンが組み込まれる液晶モジュールの一例図である。
【図２】視野角拡大パターンの模式断面図である。
【図３】本発明の感光性エレメントの好適な一実施形態を示す模式断面図である。
【図４】本発明の感光性エレメントを用いた視野角拡大パターンの形成方法の一実施形態を説明するための模式断面図である。
【図５】本発明の感光性エレメントを用いた視野角拡大パターンの形成方法の一実施形態を説明するための模式断面図である。
【図６】本発明の感光性エレメントを用いた視野角拡大パターンの形成方法の一実施形態を説明するための模式断面図である。
【発明を実施するための形態】
【００１３】
以下、本発明の好適な実施形態について説明する。なお、本明細書における（メタ）アクリル酸とはアクリル酸及びメタクリル酸を意味し、（メタ）アクリレートとはアクリレート及びそれに対応するメタクリレートを意味する。
【００１４】
本発明の視野角拡大パターン形成材料は、（Ａ）成分：バインダーポリマー、（Ｂ）成分：光重合性化合物、（Ｃ）成分：光重合開始剤、及び （Ｄ）成分：メルカプト基含有水素供与体を含み、前記（Ｂ）成分の光重合性化合物が、（Ｂ-１）エチレン性不飽和基を３つ以上有する化合物と、（Ｂ-２）ビスフェノールＡ骨格を有するジ（メタ）アクリレート化合物を含む。
【００１５】
上記構成を有することによる効果の発現機構は必ずしも明らかではないが、本発明者は以下のように推察する。
即ち、露光時に（Ｄ）成分のメルカプト基含有水素供与体から水素が供与されることにより、感度及び基板との密着性などの特性を損なうことなく、露光時のイメージング性を向上することができ透明なパターンを形成でき、（Ｂ-１）と（Ｂ−２）を使用することにより、光重合した際にバランスよく架橋密度が上昇し、高温状態等の過酷な環境に耐えうる構造体を提供することが可能になったと推測する。
【００１６】
以下、各成分について詳細に説明する。
【００１７】
（Ａ）成分：バインダーポリマー
本発明における（Ａ）バインダーポリマーとしては、アクリル樹脂、スチレン樹脂、エポキシ樹脂、アミド樹脂、アミドエポキシ樹脂、アルキド樹脂、フェノール樹脂等が挙げられる。（Ａ）バインダーポリマーとしては、アルカリ現像性の観点からは、アクリル樹脂が好ましい。これらは単独で、又は２種類以上のバインダーポリマーを組み合わせて用いることができる。
【００１８】
（Ａ）バインダーポリマーは、アルカリ現像性の見地から、カルボキシル基を含有していることが好ましい。カルボキシル基を含有するバインダーポリマーは、カルボキシル基を有する重合性単量体とその他の重合性単量体をラジカル重合させることにより製造することができる。上記カルボキシル基を有する重合性単量体としては、現像性及び安定性の観点から（メタ）アクリル酸が好ましい。
【００１９】
（Ａ）成分は、解像度及び密着性を良好にする観点から、（メタ）アクリル酸、（メタ）アクリル酸誘導体、スチレン及びスチレン誘導体からなる群より選ばれる少なくとも１種の重合性単量体に基づく構成単位を有することが好ましい。また、（メタ）アクリル酸及び（メタ）アクリル酸誘導体からなる群より選ばれる少なくとも一種と、スチレン及びスチレン誘導体からなる群より選ばれる少なくとも１種とを双方含むことがより好ましい。すなわち、（Ａ）成分は、これらの重合性単量体をラジカル重合させることにより得られるものであることが好ましく、これらの重合性単量体に由来する構成単位を有するものであることが好ましい。
【００２０】
上記の中でも、（Ａ）成分のバインダーポリマーは、（メタ）アクリル酸に基づく構造単位、（メタ）アクリル酸ベンジルに基づく構造単位及びスチレン又はスチレン誘導体に基づく構造単位を有することが好ましい。
【００２１】
（メタ）アクリル酸ベンジルに基づく構造単位は、ベンジル（メタ）アクリレート、４−メチルベンジル（メタ）アクリレート、４−エチルベンジル（メタ）アクリレート、４−ｔｅｒｔブチルベンジル（メタ）アクリレート、４−メトキシベンジル（メタ）アクリレート、４−エトキシベンジル（メタ）アクリレート、４−ヒドロキシルベンジル（メ
タ）アクリレート、４−クロロベンジル（メタ）アクリレート等の重合性単量体から得ることができる。
【００２２】
スチレン誘導体由来の構成単位は、スチレン、ビニルトルエン、ｐ−メチルスチレン、ｐ−クロロスチレン等の重合性単量体から得ることができる。
【００２３】
（Ａ）成分であるバインダーポリマーとしては、（メタ）アクリル酸ベンジルに基づく構造単位を５〜８０質量％含むことが好ましく、１０〜８０質量％含むことが好ましく、１５〜８０質量％含むことがさらに好ましく、２０〜８０質量％含むことが特に好ましく、２０〜６５質量％含むことが極めて好ましい。
【００２４】
また、（Ａ）成分であるバインダーポリマーとしては、スチレン又はスチレン誘導体に基づく構造単位５〜６０質量％含むことが好ましく、１０〜６０質量％含むことがより好ましく、１５〜５０質量％含むことがさらに好ましく、２５〜５０質量％含むことが特に好ましく、３５〜５０質量％含むことが極めて好ましい。
【００２５】
（Ａ）成分の含有量は、（Ａ）成分と（Ｂ）成分の総量１００質量部に対して、４５〜６５質量部の範囲とすることが好ましく、５０〜６０質量部とすることがより好ましい。
【００２６】
（Ａ）バインダーポリマーの酸価は、解像性の観点から３０ｍｇＫＯＨ／ｇ以上であることが好ましく、８０ｍｇＫＯＨ／ｇ以上であることがより好ましく、１３０ｍｇＫＯＨ／ｇ以上であることがさらに好ましく、１８０ｍｇＫＯＨ／以上であることが特に好ましい。また、（Ａ）バインダーポリマーの酸価は、耐現像液性及び密着性の観点から２５０ｍｇＫＯＨ／ｇ以下であることが好ましく、２４０ｍｇＫＯＨ／ｇ以下であることがより好ましく、２３０ｍｇＫＯＨ／ｇ以下であることがさらに好ましく、２２０ｍｇＫＯＨ／ｇ以下であることが特に好ましい。現像工程として溶剤による現像を行う場合は、カルボキシル基を有する重合性単量体の使用量を抑えて調製することが好ましい。
【００２７】
（Ａ）バインダーポリマーの重量平均分子量（ゲルパーミエーションクロマトグラフィー（ＧＰＣ）で測定し、標準ポリスチレンを用いた検量線により換算）は、耐現像液性の観点から２０，０００以上であることが好ましく、２５，０００以上であることがより好ましく、３０，０００以上であることがさらに好ましく、４０，０００以上であることが特に好ましい。また、（Ａ）バインダーポリマーの重量平均分子量は、現像時間を短くできる観点から３００，０００以下であることが好ましく、１５０，０００以下であることがより好ましく、１００，０００以下であることがさらに好ましく、９０，０００以下であることが特に好ましい。
【００２８】
（Ｂ）成分：光重合性化合物
本発明の視野角拡大パターン形成材料は、（Ｂ-１）エチレン性不飽和基を３つ以上有する化合物と、（Ｂ-２）ビスフェノールＡ骨格を有するジ（メタ）アクリレート化合物を含む。
【００２９】
（Ｂ-１）エチレン性不飽和基を３つ以上有する化合物と、（Ｂ-２）ビスフェノールＡ骨格を有するジ（メタ）アクリレート化合物の合計含有量は、信頼性向上、及びフィルム形成性の観点から、（Ａ）成分及び（Ｂ）成分の総量１００質量部に対して、２０〜６０質量部の範囲とすることが好ましく、３０〜５０質量部とすることがより好ましい。
【００３０】
（Ｂ-１）エチレン性不飽和基を３つ以上有する化合物としては、トリメチロールプロパントリ（メタ）アクリレート、トリメチロールプロパンエトキシトリ（メタ）アクリレート、トリメチロールプロパンプロポキシトリ（メタ）アクリレート等のトリメチロールプロパントリ（メタ）アクリレート化合物；ペンタエリスリトールトリ（メタ）アクリレート、ペンタエリスリトールテトラ（メタ）アクリレート等のペンタエリスリトール（メタ）アクリレート化合物；ジペンタエリスリトールペンタ（メタ）アクリレート、ジペンタエリスリトールヘキサ（メタ）アクリレート等のジペンタエリスリトール（メタ）アクリレート化合物、トリメチロールプロパントリグリシジルエーテルトリアクリレート、エトキシ化イソシアヌル酸トリアクリレート、ε-カプロラクトン変性トリス−（２−アクリロキシエチル）イソシアヌレートなどが挙げられる。
中でも、上記一般式（Ｉ）で示される化合物であるペンタエリスリトール（メタ）アクリレート化合物が好ましい。
【００３１】
（Ｂ-２）ビスフェノールＡ骨格を有するジ（メタ）アクリレート化合物としては、下記一般式（IV）で表される化合物が挙げられる。
【００３２】
【化４】
2015152676.tif 000006
(一般式（IV）中、Ｙは、エチレン基、プロピレン基又はブチレン基であり、Ｒ１は水素原子又はメチル基であり、ｐ＋ｑは２〜４０である。)
【００３３】
上記一般式（IV）中、Ｒ１はそれぞれ独立に、水素原子又はメチル基を示す。ＹＯはそれぞれ独立に、オキシエチレン基、オキシプロピレン基又はオキシブチレン基を示し、これらは相異なっていてもよい。ｐ及びｑはそれぞれ独立に、２〜３０を示し、ｐ＋ｑは２〜４０である。
【００３４】
上記一般式（IV）で表される化合物の中でも、２，２−ビス（４−（メタ）アクリロイルオキシジエトキシフェニル）プロパン、２，２−ビス（４−（メタ）クリロキシペンタエトキシフェニル）プロパン、２，２−ビス（４−（メタ）クリロキシペンタデカエトキシフェニル）プロパン、２，２−ビス（４−（メタ）アクリロイルオキシヘキサエトキシジプロポキシフェニル）プロパン、２，２−ビス（４−（メタ）アクリロイルオキシテトラエトキシモノプロポキシフェニル）プロパンが好ましい。
【００３５】
上記一般式（IV）で表される化合物のうち、２，２−ビス（４−（メタクリロキシジ
エトキシ）フェニル）プロパンは、ＦＡ−３２４Ｍ（日立化成株式会社製、商品名）と
して商業的に入手可能であり、２，２−ビス（４−（メタクリロキシペンタエトキシ）フェニル）プロパンは、ＢＰＥ−５００（新中村化学工業株式会社製、商品名）又はＦＡ−３２１Ｍ（日立化成株式会社製、商品名）として商業的に入手可能である。
２，２−ビス（４−（メタクリロキシペンタデカエトキシ）フェニル）プロパンは、ＢＰＥ−１３００（新中村化学工業株式会社製、商品名）として商業的に入手可能である。これらは１種を単独で又は２種類以上を任意に組み合わせて使用される。
【００３６】
本実施形態に用いることのできるその他の（Ｂ）成分の光重合性化合物としては、エチレン性不飽和基を有する光重合性化合物を含むものであり、光架橋が可能であれば特に制限はないが、例えば、（Ｂ-３）成分：エチレン性不飽和基及びウレタン結合を有する化合物、（Ｂ-４）成分：多価アルコール及び／又はグリシジル基含有化合物にα，β−不飽和カルボン酸を反応させて得られる化合物が挙げられる。
【００３７】
（Ｂ-３）成分：エチレン性不飽和基及びウレタン結合を有する化合物
また、上記を除く（Ｂ-３）成分としては、ポリカーボネート化合物及び／又はポリエステル化合物の末端のヒドロキシル基とジイソシアネート化合物のイソシアネート基との反応に由来するウレタン結合を有し、かつ複数の末端にイソシアネート基を有するウレタン化合物と、ヒドロキシル基及びエチレン性不飽和基を有する化合物とを縮合反応させることで得ることができる化合物を含むことが好ましい。
【００３８】
これらの化合物は、常法によって合成したものを用いてもよく、市販のものを用いることもできる。市販のものとしては、ＵＦ−８００３Ｍ、ＵＦ−ＴＣＢ−５０、ＵＦ−ＴＣ４−５５（以上商品名、共栄社化学株式会社製）、ＨＴ９０８２−９５（商品名、日立化成株式会社製）等が挙げられる。
【００３９】
さらに、上記以外の（Ｂ-３）成分としては、β位に水酸基を有する（メタ）アクリルモノマーと、イソホロンジイソシアネート、２，６−トルエンジイソシアネート、２，４−トルエンジイソシアネート、及び１，６−ヘキサメチレンジイソシアネート等のジイソシアネート化合物との付加反応物；ＥＯ変性ウレタンジ（メタ）アクリレート、ＥＯ，ＰＯ変性ウレタンジ（メタ）アクリレートが挙げられる。ここで、ＥＯは、オキシエチレン基を、ＰＯは、オキシプロピレン基を示す。
【００４０】
感光性樹脂組成物における上記（Ｂ-３）成分の含有量は、フィルム形成性に優れる点では、（Ａ）成分及び（Ｂ）成分の総量１００質量部に対して、１〜１５質量部であることが好ましく、５〜１０質量部であることがより好ましい。
【００４１】
（Ｂ-４）成分：多価アルコール及び／又はグリシジル基含有化合物にα，β−不飽和カルボン酸を反応させて得られる化合物
（Ｂ-４）成分としては、ポリエチレングリコールジ（メタ）アクリレート、ポリプロピレングリコールジ（メタ）アクリレート等のポリアルキレングリコールジ（メタ）アクリレート；トリメチロールプロパンジ（メタ）アクリレート等のトリメチロールプロパンジ（メタ）アクリレート化合物；が挙げられる。
感光性樹脂組成物における上記（Ｂ-４）成分の含有量は、フィルム形成性に優れる点では、（Ａ）成分及び（Ｂ）成分の総量１００質量部に対して、１〜１５質量部であることが好ましく、５〜１０質量部であることがより好ましい。
【００４２】
（Ｃ）成分：光重合開始剤
（Ｃ）成分の光重合開始剤は、従来公知のものを用いることができるが、透明性を確保しつつ、密着性が高いレジストパターンを形成する点で、２，４，５−トリアリールイミダゾール二量体を含むことが好ましい。
具体的には、２−（ｏ−クロロフェニル）−４，５−ジフェニルイミダゾール二量体、２−（ｏ−クロロフェニル）−４，５−ジ（メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体等が挙げられる。
それらの中でも、２−（ｏ−クロロフェニル）−４，５−ジフェニルイミダゾール二量体又は炭素数が１〜５のアルコキシ基を一つ以上有する２，４，５−トリアリールイミダゾール二量体を含むことがより好ましく、２−（ｏ−クロロフェニル）−４，５−ジフェニルイミダゾール二量体を含むことがさらに好ましい。２，４，５−トリアリールイミダゾール二量体はその構造が対称であっても非対称であってもよい。また、その他の光重合開始剤を併用して用いてもよい。
【００４３】
上記（Ｃ）光重合開始剤の含有量は、感度、密着性及び光硬化物の底部の硬化性の観点から、（Ａ）成分及び（Ｂ）成分の総量１００質量部に対して、０．１〜１５質量部であることが好ましく、１〜１０質量部であることがより好ましい。（Ｃ）成分中の２，４，５−トリアリールイミダゾール二量体の含有量としては、密着性及び現像処理時の現像スラッジ抑制の観点から、（Ｃ）成分の総量を基準として２０〜１００質量％であることが好ましく、３０〜９０質量％であることがより好ましい。
【００４４】
（Ｄ）成分：メルカプト基含有水素供与体
上記（Ｄ）成分のメルカプト基含有水素供与体としては、メルカプト基を含有する限り、本発明の効果を阻害しない範囲であれば特に制限無く使用することができる。露光後のパターンが透明性に優れる点では、芳香族環を含むメルカプト基含有水素供与体化合物を含むことが好ましい。これらの中でも、光重合開始剤と組み合わせて感度、解像度、密着性などの特性が良好であり、工業的に入手可能な観点から、メルカプトベンゾオキサゾール、メルカプトベンゾイミダゾール、メルカプトベンゾトリアゾールから選択される少なくとも一種を含むことがより好ましく、メルカプトベンゾイミダゾール、メルカプトベンゾトリアゾールから選択される少なくとも一種を含むことがさらに好ましい。
【００４５】
（Ｅ）成分：増感剤
本実施形態の視野角拡大パターン形成材料は、（Ｅ）成分として増感剤の少なくとも１種を含有することができる。（Ｅ）成分である増感剤としては、ジアルキルアミノベンゾフェノン化合物、ピラゾリン化合物、アントラセン化合物、クマリン化合物、キサントン化合物、チオキサントン化合物、オキサゾール化合物、ベンゾオキサゾール化合物、チアゾール化合物、ベンゾチアゾール化合物、トリアゾール化合物、スチルベン化合物、トリアジン化合物、チオフェン化合物、ナフタルイミド化合物、トリアリールアミン化合物、及びアミノアクリジン化合物等が挙げられる。これらは単独で、又は２種以上を組み合わせて用いることができる。
【００４６】
３４０〜４３０ｎｍの活性光線を用いて露光を行う場合には、感度及び密着性の観点から、（Ｅ）成分は、ジアルキルアミノベンゾフェノン化合物、ピラゾリン化合物、アントラセン化合物、クマリン化合物、トリアリールアミン化合物、チオキサントン化合物及びアミノアクリジン化合物からなる群より選ばれる少なくとも１種の増感剤を含むことが好ましく、中でもジアルキルアミノベンゾフェノン化合物、ピラゾリン化合物、アントラセン化合物、及びトリアリールアミン化合物からなる群より選ばれる少なくとも１種を含むことがより好ましく、ピラゾリン化合物の少なくとも１種を含むことがさらに好ましい。
【００４７】
上記視野角拡大パターン形成材料における（Ｅ）成分の含有量は、（Ａ）成分及び（Ｂ）成分の総量１００質量部に対して０．００１質量部〜１.０質量部とすることが好ましく、０．００５質量部〜０．５質量部とすることがより好ましく、０．０１質量部〜０．２質量部とすることがさらに好ましい。この含有量が０．０１質量部以上であると、より優れた感度及び解像度が得られ易くなる傾向があり、１.０質量部以下であると、充分に良好なレジスト形状が得られ易くなる傾向がある。
【００４８】
上記ピラゾリン化合物としては、特に制限なく用いることができる。具体的には、１−フェニル−３−（４−イソプロピルスチリル）−５−（４−イソプロピルフェニル）−ピラゾリン、１−フェニル−３−（４−ｔｅｒｔ−ブチル−スチリル）−５−（４−ｔｅｒｔ−ブチルフェニル）−ピラゾリン、１−フェニル−３−（４−メトキシスチリル）−５−（４−メトキシフェニル）−ピラゾリン、１−フェニル−３−（３，５−ジメトキシスチリル）−５−（３，５−ジメトキシフェニル）−ピラゾリン、１−フェニル−３−（３，４−ジメトキシスチリル）−５−（３，４−ジメトキシフェニル）−ピラゾリン、１−フェニル−３−（２，６−ジメトキシスチリル）−５−（２，６−ジメトキシフェニル）−ピラゾリン、１−フェニル−３−（２，５−ジメトキシスチリル）−５−（２，５−ジメトキシフェニル）−ピラゾリン、１−フェニル−３−（２，３−ジメトキシスチリル）−５−（２，３−ジメトキシフェニル）−ピラゾリン、１−フェニル−３−（２，４−ジメトキシスチリル）−５−（２，４−ジメトキシフェニル）−ピラゾリン等が挙げられる。
【００４９】
また、１−フェニル−３，５−ビス（４−ｔｅｒｔ−ブチルフェニル）−ピラゾリン、１−フェニル−３，５−ビス（４−メトキシフェニル）−ピラゾリン、１−フェニル−３−（４−ビフェニル）−５−（４−ｔｅｒｔ−ブチルフェニル）−ピラゾリン、１−フェニル−３−（４−ビフェニル）−５−（４−ｔｅｒｔ−オクチルフェニル）−ピラゾリン等が挙げられる。
【００５０】
これらの中でも、１−フェニル−３−（４−イソプロピルスチリル）−５−（４−イソプロピルフェニル）−ピラゾリン、１−フェニル−３−（４−ｔｅｒｔ−ブチル−スチリル）−５−（４−ｔｅｒｔ−ブチルフェニル）−ピラゾリン、１−フェニル−３−（４−メトキシスチリル）−５−（４−メトキシフェニル）−ピラゾリン、１−フェニル−３，５−ビス（４−ｔｅｒｔ−ブチルフェニル）−ピラゾリン、１−フェニル−３，５−ビス（４−メトキシフェニル）−ピラゾリン、１−フェニル−３−（４−ビフェニル）−５−（４−ｔｅｒｔ−ブチルフェニル）−ピラゾリン、１−フェニル−３−（４−ビフェニル）−５−（４−ｔｅｒｔ−オクチルフェニル）−ピラゾリンから選択される一種を用いることが好ましく、１−フェニル−３−（４−イソプロピルスチリル）−５−（４−イソプロピルフェニル）−ピラゾリン、１−フェニル−３−（４−ｔｅｒｔ−ブチル−スチリル）−５−（４−ｔｅｒｔ−ブチルフェニル）−ピラゾリン、１−フェニル−３−（４−メトキシスチリル）−５−（４−メトキシフェニル）−ピラゾリン、１−フェニル−３−（４−ビフェニル）−５−（４−ｔｅｒｔ−ブチルフェニル）−ピラゾリン、１−フェニル−３−（４−ビフェニル）−５−（４−ｔｅｒｔ−オクチルフェニル）−ピラゾリンから選択される一種を用いることがより好ましく、１−フェニル−３−（４−イソプロピルスチリル）−５−（４−イソプロピルフェニル）−ピラゾリン、１−フェニル−３−（４−ｔｅｒｔ−ブチル−スチリル）−５−（４−ｔｅｒｔ−ブチルフェニル）−ピラゾリン、１−フェニル−３−（４−メトキシスチリル）−５−（４−メトキシフェニル）−ピラゾリンから選択される一種を用いることがさらに好ましい。
【００５１】
以上のような成分を含む視野角拡大パターン形成材料は、さらに必要に応じて、熱発色防止剤、ｐ−トルエンスルホンアミド等の可塑剤、顔料、充填剤、消泡剤、難燃剤、安定剤、密着性付与剤、レベリング剤、剥離促進剤、酸化防止剤、香料、イメージング剤、熱架橋剤などを、（Ａ）成分及び（Ｂ）成分の総量１００質量部に対して各々０．０１〜２０質量部程度含有することができるが、着色性を有する成分は含まないことが好ましい。
【００５２】
特に、ロイコクリスタルバイオレットやマラカイトグリーン等の着色性を有する化合物（染料）の含有量は、（Ａ）成分及び（Ｂ）成分の総量１００質量部に対して０．１質量部以下であることが好ましく、０．０５質量部以下であることがより好ましく、０．０１質量部以下であることがさらに好ましい。
【００５３】
以上のような成分を含む本発明の視野角拡大パターン形成材料を含む感光性樹脂組成物は、含有成分をロールミル、ビーズミル等で均一に混練、混合することにより得ることができる。また、必要に応じて、メタノール、エタノール、アセトン、メチルエチルケトン、メチルセロソルブ、エチルセロソルブ、トルエン、Ｎ，Ｎ−ジメチルホルムアミド、プロピレングリコールモノメチルエーテル等の溶剤又はこれらの混合溶剤に溶解して、固形分３０〜６０質量％程度の溶液として用いることができる。
【００５４】
得られた感光性樹脂組成物を用いて基板上に感光物組成物層を形成する方法としては、特に制限はないが、上記基板上に感光性樹脂組成物を液状レジストとして塗布して乾燥することができる。また、必要に応じて感光性樹脂組成物層上に保護フィルムを被覆することができる。さらに、後に詳しく述べるが感光性樹脂組成物層を感光性エレメントの形態で用いることが好ましい。
【００５５】
塗布される感光性樹脂組成物層の厚みは、用途により異なるが、乾燥後の厚みで１０〜５０μｍであることが好ましい。
【００５６】
本発明の感光性エレメントは、支持体と、その上に上記視野角拡大パターン形成材料を用いて形成された感光性樹脂組成物層とを備える。
【００５７】
図３は、本発明の感光性エレメントの好適な一実施形態を示す模式断面図である。図３に示すように、本発明の感光性エレメント１９は、支持体１６と、その上に視野角拡大パターン形成材料を含む上記感光性樹脂組成物を用いて形成された感光性樹脂組成物層１７（以下、「感光層１７」ともいう）と、感光性樹脂組成物層１７上に形成された保護フィルム１８と、を備える。
【００５８】
支持体としては、例えば、ポリエチレンテレフタレート、ポリプロピレン、ポリエチレン等の重合体フィルムを好ましく用いることができる。重合体フィルムの厚みは、１〜１００μｍ程度とすることが好ましく、５〜５０μｍであることがより好ましく、１０〜３０μｍであることがさらに好ましい。
【００５９】
支持体上への感光性樹脂組成物層の形成方法は、特に限定されないが、感光性樹脂組成物の溶液を塗布、乾燥することにより好ましく実施できる。塗布される感光性樹脂組成物層の厚みは、用途により異なるが、視野角拡大パターン形成の用途に使用する場合は、乾燥後の厚みで１０〜５０μｍであることが好ましい。
【００６０】
（視野角拡大パターンの形成方法）
次に、本発明の視野角拡大パターンの形成方法について説明する。
【００６１】
図４（ａ）に示すように、視野角拡大パターンの支持体となる基板１４とネガ２０とからなる視野角拡大基板２１を用意し、図４（ｂ）に示すように、この基板１４上に、上述した感光性エレメント１９における感光性樹脂組成物層１７及び支持体１６を積層する（積層工程）。
【００６２】
視野角拡大基板２１を形成する基板１４としては、透明性を有する基板であれば特に制限されず、例えばＰＥＴ基板、又はガラス基板などが上げられる。また、ネガ２０としては光を遮光できるものであれば良く、例えばカーボンブラックが挙げられる。このネガ２０の形成方法に関しては、特に制限はない。
【００６３】
視野角拡大基板２１上への感光性樹脂組成物層１７の積層方法としては、上述した感光性エレメント１９を用いる方法のほか、感光性樹脂組成物の溶液を視野角拡大基板２１上に塗布し乾燥する方法を用いることもできる。
【００６４】
感光性エレメント１９を用いる積層方法は、感光性樹脂組成物層１７上に保護フィルム１８が存在している場合には、保護フィルム１８を除去しながら基板１４上へ積層する。上記積層条件としては、例えば、感光性樹脂組成物層１７を７０〜１３０℃程度に加熱しながら、基板１４上に０．１〜１ＭＰａ程度（１〜１０ｋｇｆ／ｃｍ２程度）の圧力で圧着することにより積層する方法等が挙げられ、減圧下で積層することも可能である。基板１４表面の形状は、通常はネガ２０が形成されているが、平坦であったり、必要に応じて凹凸が形成されていてもよい。
【００６５】
感光層１７の積層後、図４（ｂ）に示すように、感光性樹脂組成物層１７に活性光線２２を照射して、露光部を光硬化させる（露光工程）。活性光線２２を照射させる方法としては、図４（ｂ）に示すように、視野角拡大基板２１側から活性光線２２を照射し、露光部の感光性樹脂組成物層１７を光硬化させる方法がある。また他には、図５、図６に示すようにネガ２０の変わりにマスクパターン２３を用い、矢印の方向へ活性光線２２を照射し感光性樹脂組成物層１７を光硬化させる方法がある。マスクパターン２３は、ネガ型でもポジ型でもよく、一般に用いられているものを使用できる。
活性光線２２の光源としては、公知の光源が用いられる。また、露光方法としては、マスクパターン２３を用いずにレーザーで直接パターンを描画する、直接描画露光法を用いることもできる。
【００６６】
露光後、図４（ｃ）に示すように、未露光部の感光性樹脂組成物層１７を現像により選択的に除去することにより、視野角拡大基板２１上に光硬化物パターン２４が形成される（現像工程）。なお、現像工程は、支持体１６が存在する場合は、現像に先立ち、支持体１６を除去する。
【００６７】
現像は、アルカリ性水溶液、水系現像液、有機溶剤等の現像液によるウエット現像、ドライ現像等で未露光部を除去することにより行われる。本実施形態においては、アルカリ性水溶液を用いることが好ましい。アルカリ性水溶液としては、０．１〜５質量％炭酸ナトリウム溶液、０．１〜５質量％炭酸カリウム溶液、０．１〜５質量％水酸化カリウム溶液等が挙げられる。このアルカリ性水溶液のｐＨは９〜１１の範囲とすることが好ましく、その温度は、感光性樹脂組成物層の現像性に合わせて調節される。また、アルカリ性水溶液中には、界面活性剤、消泡剤、有機溶剤等を混入させてもよい。
上記現像の方式としては、ディップ方式、スプレー方式、ブラッシング、スラッピング等が挙げられるが、解像度を向上させるにはスプレー方式が好ましい。
【００６８】
現像後の処理として、形成された上記光硬化物パターン２４を、必要に応じて０．５〜５Ｊ／cm２（５００〜５００００（ｍＪ／ｃｍ２））の露光量で後露光処理によりさらに硬化させることが好ましい（後露光工程）。露光量は、０．５〜３Ｊ／cm２程度であることがより好ましく、１〜２Ｊ／cm２程度であることがさらに好ましい。
【００６９】
上述した各工程を経て、透明性を有する視野角拡大基板２１と、光硬化物パターン２４からなる視野角拡大モジュールを作製することが出来る。
【実施例】
【００７０】
以下に、実施例により本発明をさらに具体的に説明するが、本発明の技術思想を逸脱しない限り、本発明はこれらの実施例に限定されるものではない。
【００７１】
（実施例１〜４及び比較例１〜２）
表１に示す材料と、トルエン１２ｇ、メタノール４ｇ、メチルエチルケトン２，５ｇを撹拌混合し、感光性樹脂組成物の溶液を得た。また、表１中、各材料の配合量の単位はｇであり、（Ａ）成分の配合量は、固形分の配合量を示す。
【００７２】
【表１】
2015152676.tif 000007
【００７３】
ポリマーＡ：アクリル樹脂ポリマー（アクリル酸メチル／メタクリル酸メチル／スチレン／ベンジルメタクリレート＝２７／５／４５／２３、重量平均分子量：４５０００、日立化成株式会社製）
ＰＥＴ-３０；ペンタエリスリトールトリアクリレート及びペンタエリスリトールテトラアクリレートの混合物（日本化薬株式会社製、商品名）
ＲＰ−１０４０；ＥＯ変性ペンタエリスリトールテトラアクリレート（日本化薬株式会社製、商品名）
ＦＡ−３２１Ｍ；ＥＯ変性ビスフェノールＡジメタクリレート（１分子中にエチレンオキサイド（ＥＯ）基を１０モル付加させたもの、日立化成株式会社製、商品名）
ＨＴ−９０８２−９５；アクリル樹脂溶液（末端にヒドロキシル基を有するポリカーボネート化合物、有機イソシアネート及び２−ヒドロキシエチルアクリレートを反応させて得られた光重合性化合物：重量平均分子量４０００、日立化成株式会社製、商品名）
ＦＡ-０２３Ｍ；ポリオキシアルキレングリコールジメタクリレート（日立化成株式会社製、商品名）
Ｂ−ＣＩＭ；２−（２−クロロフェニル）−１−［２−（２−クロロフェニル）−４，５−ジフェニル−１，３−ジアゾール−２−イル］−４，５−ジフェニルイミダゾール（保土ヶ谷化学工業株式会社製、商品名）
ＰＺ−５０１Ｄ：１−フェニル−３−（４−メトキシスチリル）−５−（４−メトキシフェニル）ピラゾリン
ＥＡＢ；Ｎ，Ｎ´−テトラエチル−４，４´−ジアミノベンゾフェノン（保土ヶ谷化学工業株式会社製、商品名）
ＳＨ−１９３:シリコーン整泡剤（東レ・ダウコーニング株式会社製）
ＤＩＣ−ＴＢＣ−ＳＰ：4-ターシャリー・ブチルカテコール（ＤＩＣ株式会社製）
【００７４】
表１で得られた感光性樹脂組成物の溶液を、１６μｍ厚のＰＥＴフィルム上に均一に塗布し、９０℃の熱風対流式乾燥機で１０分間乾燥した後、ポリエチレン製保護フィルムで保護して感光性エレメントを得た。
【００７５】
次に、５０μｍ厚のＰＥＴフィルム基板に、上記感光性エレメントを、感光性樹脂組成物層が易接着面に接するように、ポリエチレン製保護フィルムを剥離しながら１００℃に加熱したラミネートロールを通してラミネートした。できあがった積層物の構成は、下から５０μｍ厚ＰＥＴフィルム基板、感光性樹脂組成物層、１６μｍ厚ＰＥＴフィルム（支持体）となる。得られた積層物について、樹脂高さ、感度、密着性、解像度及び露光時の着色性、信頼性の評価を行った。
【００７６】
＜樹脂高さ＞
作製した感光性樹脂組成物層の樹脂高さをＮＩＫＯＮ  デジマイクロヘッド（ＭＨ−１５Ｍ、株式会社ニコン製）により測定した。表２に評価結果を示した。
【００７７】
＜感度の評価＞
高圧水銀灯ランプを有する散乱光露光機（株式会社オーク製作所製）ＨＭＷ−２０１ＧＸを用いて、４１段ステップタブレットを有するフォトツールを積層物の５０μｍ厚ＰＥＴフィルム基板上に密着させ、露光を行った（図６に示す露光方式）。露光後、１６μｍ厚ＰＥＴフィルムを剥離し、１質量％炭酸ナトリウム水溶液を３０℃で１５秒間スプレーすることにより、未露光部分を除去した。４１段ステップタブレットの現像後の残存ステップ段数が１４．０となるエネルギー量を感度（ｍＪ／ｃｍ２）とした。このエネルギー量の数値が小さい程、感度が高いことを示す。表２に評価結果を示した。
【００７８】
＜解像度の評価＞
超高圧水銀灯ランプを有する平行光露光機（株式会社オーク製作所製）ＥＸＭ-１２０１を用いて、解像度評価用ネガとしてＬ／Ｓ（ライン／スペース）が、Ｌ＝Ｓ＝１０〜３０μｍ（Ｌ及びＳ幅は５μm間隔で増加）のラインパターンを有するガラス製のフォトツールと、４１段ステップタブレットを有するフォトツールを積層物の１６μｍ厚ＰＥＴフィルム上に密着させ、４１段ステップタブレットの現像後の残存ステップ段数が１４．０となるエネルギー量で露光を行った（図５に示す露光方式）。露光後、１６μｍ厚ＰＥＴフィルムを剥離し、１質量％炭酸ナトリウム水溶液を３０℃で１５秒間スプレーすることにより、未露光部分を除去して解像度を評価した。解像度は、隣同士のラインパターンがつながったりせずに一本のラインを形成し、かつ、現像液により剥離されずに残ったラインパターンのライン幅（μｍ）とした。この数値が小さい程、細いパターンでもＰＥＴ基板から剥離せずに密着し、シャープなラインパターンを形成していることから、解像度が高いことを示す。表２に評価結果を示した。
【００７９】
＜露光後の樹脂透明性評価＞
上記積層物に、高圧水銀灯ランプを有する散乱光露光機（株式会社オーク製作所製）ＨＭＷ−２０１ＧＸを用いて、４１段ステップタブレットの現像後の残存ステップ段数が１４．０となるエネルギー量で露光を行った。露光後、１６μｍ厚ＰＥＴフィルムを剥離し、１質量％炭酸ナトリウム水溶液を３０℃で１５秒間スプレーし現像を行った。現像後、再び散乱光露光機（株式会社オーク製作所製）ＨＭＷ−２０１ＧＸを用いて、１０００（ｍＪ／ｃｍ２）のエネルギー量にて後露光を行った。後露光後の樹脂について、濁度計（日本電色工業株式会社製）ＮＤＨ５０００型で全波長光透過率を測定した。表２に評価結果示した。
【００８０】
＜信頼性の評価＞
超高圧水銀灯ランプを有する平行光露光機（株式会社オーク製作所製）ＥＸＭ-１２０１を用いて、Ｌ／Ｓ＝１５／１５μｍのラインパターンを有するガラス製のフォトツールと、４１段ステップタブレットを有するフォトツールを積層物の５０μｍ厚ＰＥＴフィルム基板上に密着させ、４１段ステップタブレットの現像後の残存ステップ段数が１４．０となるエネルギー量で露光を行った。露光後、１６μｍ厚ＰＥＴフィルムを剥離し、１質量％炭酸ナトリウム水溶液を３０℃で１５秒間スプレーすることにより、未露光部分を除去してＬ／Ｓ＝１５／１５μｍのラインパターンを作製した。
作製したパターンを８０℃の高温槽で２４時間放置し、高温放置前後のラインパターンについて、レジスト側面の反射強度及びピーク位置を、フォトゴニオメーター（大塚電子株式会社製）ＬＣＤ−７２００を用いて測定した。なお、「ピーク位置」は、得たい視野角拡大パターンに現れるべき、−３０°付近のピーク位置であり、「強度」はそのピーク位置におけるピーク高さである。測定結果より、初期強度、ピークシフト（試験前後でのピーク位置のズレ）、強度変化(初期強度を１００％としたときの試験後の強度（％）)を測定及び算出した。
視野角拡大の効果を示すレジスト形状の規格として、初期強度≧２、ピークシフト≦２°、強度変化≧９０％の物を「○」（合格）、それ以外を「×」（不合格）として、評価結果を表２に示した。
【００８１】
【表２】
2015152676.tif 000008
【００８２】
表２より、本実施例１〜４は、１０μｍの解像度を有し、かつ露光後に全波長透過率８９％以上を確保しており、高い透明性を示すことが明らかである。また、信頼性試験においてもレジスト形状を維持し、初期強度、ピークシフト、強度変化全て規格をクリアしている。これに対し、（Ｂ）成分の一部を有さない比較例１〜２は、解像度が若干劣っていたり、強度変化、及びピークシフトが規格外れとなった。
【産業上の利用可能性】
【００８３】
以上説明したとおり、本発明によれば、Ｌ／Ｓ＝１０／１０μm以上のパターンが形成可能であり、基板との解像度が良好で、かつ露光後の透明性を確保可能で、かつ、高温試験後の形成した構造体の変形がなく信頼性評価の高い視野角拡大パターン形成材料を含む感光性樹脂組成物、それを用いた感光性エレメント、視野角拡大パターンの形成方法を提供することができる。
【符号の説明】
【００８４】
１…反射板、２…導光版、３…拡散フィルム、４…プリズムシート、５…偏光版、６…位相差版、７…ガラス基板、８…反射膜、９…透明電極、１０…配向膜、１１…液晶、１２…カラーフィルタ、１３…視野角拡大効果のある構造体、１４…視野角拡大パターンの支持体となる基板、１５…視野角拡大パターン、１６…支持体、１７…感光性樹脂組成物層、１８…保護フィルム、１９…感光性エレメント、２０…ネガ、２１…視野角拡大基板、２２…活性光線、２３…マスクパターン、２４…光硬化物パターン。
【図１】
2015152676.tif 000012
【図２】
2015152676.tif 000013
【図３】
2015152676.tif 000014
【図４】
2015152676.tif 000015
【図５】
2015152676.tif 000016
【図６】
2015152676.tif 000017